(57)【要約】  【課題】  芳香の持続面に着目し、可及的に持続効果を可及的に向上させることを課題とする。  【解決手段】  本発明は、芳香成分又は消臭成分を保持するための成分保持部を有する芳香又は消臭シートであって、前記成分保持部が親水性繊維に対して繊維状の吸水ポリマーを配合して成ることを特徴とする芳香又は消臭シートであり、または、芳香成分を保持するための成分保持部と、貼付対象物に貼付するための粘着層とを有する芳香シートであって、前記成分保持部が親水性繊維に繊維状の吸水ポリマーを配合して成ることを特徴とする芳香シートである。  【選択図】        図１
2007244714.tif 000002
【特許請求の範囲】
【請求項１】
芳香成分又は消臭成分を保持するための成分保持部を有する芳香又は消臭シートであって、前記成分保持部が親水性繊維に繊維状の吸水ポリマーを配合して成ることを特徴とする芳香又は消臭シート。
【請求項２】
芳香成分又は消臭成分を保持するための成分保持部と、貼付対象物に貼付するための粘着層とを有する芳香又は消臭シートであって、前記成分保持部が親水性繊維に繊維状の吸水ポリマーを配合して成ることを特徴とする芳香又は消臭シート。
【発明の詳細な説明】
【技術分野】
【０００１】
本発明は芳香・消臭シートに関する。
【背景技術】
【０００２】
従来より、芳香又は消臭機能を奏するシートが、室内や自動車内の空間、携帯電話やノートパソコン等の携帯機器、メモ帳、本、財布、ハンドバッグ等に貼付して使用され、下着、ネクタイ、ワイシャツなどの被服に使用されている。
【０００３】
かかる従来の芳香・消臭シートは、たとえば、不織布に芳香剤や消臭剤を含浸させた構造である。芳香剤等を含浸させた不織布の裏面に粘着剤層を設け、これを対象物に貼付して使用する。
【特許文献１】特開平０９−１１４３７８
【発明の開示】
【発明が解決しようとする課題】
【０００４】
しかし、かかる芳香・芳香シートは、単なる不織布に液状の芳香剤等を含浸させただけであるから、芳香等の持続面という観点からいえば満足できるものではなかった。つまり、短時間のうちに芳香効果又は消臭効果が衰えてゆくので、短いサイクルで新たなシートに次々交換してゆく必要に迫られるのである。
【０００５】
そこで、本願発明者は、芳香又は消臭機能の持続面に着目し、可及的に持続効果を高めるべく鋭意研究した結果、次の構成からなる発明を創作した。
【課題を解決するための手段】
【０００６】
本発明は、芳香成分又は消臭成分を保持するための成分保持部を有する芳香又は消臭シートであって、前記成分保持部が親水性繊維に繊維状の吸水ポリマーを配合して成ることを特徴とする芳香又は消臭シートである。
【０００７】
また、本発明は、芳香成分又は消臭成分を保持するための成分保持部と、貼付対象物に貼付するための粘着層とを有する芳香又は消臭シートであって、前記成分保持部が親水性繊維に繊維状の吸水ポリマーを配合して成ることを特徴とする芳香又は消臭シートである。
【０００８】
本発明の成分保持層は、親水性繊維と繊維状の吸水ポリマーを有していることから、滴下等される液状の芳香成分又は消臭成分を保持することができる。
【発明の効果】
【０００９】
本発明は、成分保持層が親水性繊維に対して繊維状の吸水ポリマーを配合しているため、成分保持層に滴下等される液状の芳香成分又は消臭成分を保持でき、よって、長時間の芳香持続効果又は消臭持続効果を奏する。より具体的には、香水等の成分を保持し、除々に成分を発散させることができる。
【発明を実施するための最良の形態】
【００１０】
以下、本発明を実施するための最良の形態を、実施例として示す各図と共に説明する。
【実施例１】
【００１１】
本実施例の芳香シートＳは、表層部１、成分保持部２、基部３、粘着剤部４、剥離紙５を積層したものである。
【００１２】
なお、本実施例の芳香シートＳは、成分保持部２と、粘着剤部４と、剥離紙５のみを積層したもので構成することもできる。また、成分保持部２と、基部３と、粘着剤部４と、剥離紙５のみを積層したもので構成することもできる。また、成分保持部２と基部３とからなるシートであっても良い。
【００１３】
（表層部１について）
表層部１は、成分保持部２の上面に形成され、たとえば不織布で構成される。表層部１は香水等の溶液を速やかに透過するものであることが好ましい。また、表面に文字や模様などを印刷するのに適したものであることが好ましい。なお、表層部１を備えない実施態様の場合は、後述する成分保持部２の表面に文字や図形などの印刷を施すことになる。また、印刷に用いるインクは親水性２１と疎水性２２を用い、例えば交互に印刷すること等により、芳香成分等に含まれるアルコール成分によって溶解する部分と溶解しない部分とを設けるができ、使用時の美感の変化を楽しむことも可能である。
【００１４】
（成分保持部２について）
成分保持部２は、親水性繊維と、熱融着繊維と、吸水ポリマー繊維とで構成される。
成分保持部２は、香水等の液体を速やかに吸収するため親水性繊維を主な構成要素としている。そして、香水等の芳香成分を保持し、除々に芳香成分を発散させるために吸水ポリマー繊維を配合して成る。
【００１５】
（親水性繊維について）
親水性繊維は、分子構造中に水酸基を持つものであり、たとえば、パルプ、綿、レーヨン等に代表されるセルロース繊維や、アクリロニトリル、ポリビニルアルコール等の親水性合成繊維等が挙げられ、これらのなかから一種類のみ用いても良いし、数種類混合して用いても良い。
【００１６】
（熱融着繊維について）
熱融着繊維は、加熱することにより繊維が溶融し、相互に接着する繊維であり、たとえば、ポリエチレン、ポリプロピレン、ポリエステル、及びポリビニルアルコール等のオレフィン繊維、ポリエチレン−ポリプロピレン複合繊維、ポリエチレン−ポリエステル複合繊維、低融点ポリエステル−ポリエステル複合繊維及び繊維表面が親水性であるポリビニルアルコール−ポリプロピレン複合繊維、ポリビニルアルコール−ポリエステル複合繊維が好ましく用いられる。
【００１７】
（吸水ポリマー繊維について）
吸水ポリマー繊維は、吸水ポリマーを繊維状にしたものである。優れた吸水性を示すものであり、香水等の溶媒成分は水とエタノールであり、吸収性ポリマー繊維はこれらを吸収し保持する。
吸水ポリマー繊維は、例えば、アクリル繊維を加水分解し、表面近傍のアクリルニトリルのニトリル基を加水分解でアクリル酸やアクリルアミド基に変性した繊維等を用いる。
吸水ポリマー繊維は、例えば、吸水量約１５０ｍｌ／ｇ、荷重下の保水量約２０ｍｌ／ｇのものが好適に用いられる。
【００１８】
なお、吸水量は、５デニール×５１ｍｍ（デニール×繊維長）からなる吸水ポリマー繊維の０．２５ｇを、１５０ｍｌの純水（蒸留水）に浸漬し、攪拌しながら１０分間放置し、その後３２メッシュの金属ふるいの上に注ぎ、５分間水切りをして、メッシュ上に残った重量から測定したものである（吸水量＝重量−０．２５０／０．２５０）。
【００１９】
吸水ポリマー繊維の具体例としては、東洋紡績（株）のランシート（商標名）、鐘紡（株）のベルオアシス（商標名）などを挙げることができる。
【００２０】
繊維状ではなく粒状の吸水性ポリマーでは、吸水力が飽和点を超えたときにポリマーが水又はジェル状に変質してしまい、表面にベトベトとした被膜状のものを形成するため、使用者に不快感を与えると共に製品の使用に支障を来たす恐れがあるところ、吸水性ポリマーを繊維状とした場合は上記のような状態は見られず、使用者に不快感を与えることなく、製品の使用に支障を来たさない。
【００２１】
（成分保持部２の製造について）
親水性繊維、熱融着繊維および吸収ポリマー繊維をサンプルローラカード（大和機工株式会社製、型式３０−３００ＤＲ）に投入し、目付約１００ｇ／ｍ２になるようにシート状体を作成する。次に、作成したシート状体をプレスマシン（処理温度１５０℃、加熱時間約９０秒、加圧荷重約２．０ｋｇｆ/ｃｍ２）で加熱処理をして熱融着繊維を加熱溶融させ繊維同士を接着させるとこにより、シート状の（不織布）成分保持部２が形成される。
【００２２】
また、作成したシート状体を上記のプレスマシンではなく、エンボスマシン（処理速度４ｍ／ｍｉｎ、上段エンボスロール１３５℃、下段フラットロール１３５℃、）で加熱処理して熱融着繊維２２を加熱溶融させ繊維同士を接着させるとこにより、シート状（不織布）の成分保持部２が形成される。エンボス加工によって成分保持層２の表面に凹凸を形成すれば、表面積が大きくなるので、香り成分の発散が良くなり、より強い香りが見込まれる。また、エンボス加工である場合は、凹部分は繊維が完全に加熱圧着されるが、凸部分では繊維は完全には圧着されないため（空隙が生じているため）、より多くの香水等を保持できることが期待できる。
【００２３】
（成分保持部の配合例について）
成分保持部２は、例えば、次のＡ〜Ｆの配合割合で構成される。
Ａ  ６５：３０：  ５（％）
Ｂ  ５５：３０：１０（％）
Ｃ  ４０：３０：１０（％）
Ｄ  ５５：４０：  ５（％）
Ｅ  ５０：４０：１０（％）
Ｆ  ３０：４０：３０（％）
上記は、「親水性繊維：熱融着繊維：吸水性ポリマー繊維」の配合を示しており、また、親水性繊維としてはレーヨン繊維、熱融着繊維としては変性ＰＥＴ系の熱融着性の繊維、吸水性ポリマー繊維としてはランシール（商標名）を用いている。
【００２４】
（成分保持部２の含水率について）
成分保持部２の含水率は、測定の結果、Ａが２８０％、Ｂが３４０％、Ｃが５１０％、Ｄが２３０％、Ｅが２８０％、Ｆが３７０％であった。
【００２５】
上記の含水率は次のようにして求める。シート状（不織布）の成分保持部２を１０ｃｍ２に裁断して試験片とし、室温２３℃、相対湿度５０％Ｒｈの条件下で、試験片の重量が恒量に達するまで放置し（標準状態とし）、試験片を２０〜２３℃の蒸留水に３分間浸漬した後、キムタオルに挟み込んで試験片表面に付着している水滴を吸い取った。その後、直ちに試験片の重量を測定し、試験片の湿潤重量を求めた。試験片の湿潤重量から乾燥重量を差し引いて湿潤状態の水分量を求め、試験片の水分量を乾燥重量で除し、この値を含水率とした（なお、３回の試験を繰り返し、それぞれの含水率の平均値を求め、有効数値２桁にまるめた値を各試験片の飽和吸水状態の含水率とした）。
【００２６】
（成分保持部２の吸水速度について）
成分保持部２の吸水速度は、測定の結果、Ａが２．６ｓｅｃ／０．５ｍｌ、Ｂが４．３ｓｅｃ／０．５ｍｌ、Ｃが６．４ｓｅｃ／０．５ｍｌ、Ｄが４．１ｓｅｃ／０．５ｍｌ、Ｅが６．４ｓｅｃ／０．５ｍｌ、Ｆが１４．９ｓｅｃ／０．５ｍｌ、であった。
【００２７】
上記の吸水速度は次のようにして求める。上記標準状態下において、試験片を直径４０ｍｍ以上の穴がある支持台の上に置き、容量０．５ｍｌに設定されたマイクロピペットを用い、２０〜２３℃の蒸留水０．５ｍｌを約１０ｍｍの高さから試験片の上に静に滴下した。水滴が試験片表面に接触した時から、試験片に完全に吸収されて水滴の反射光が完全になくなるまでの時間を０．１秒単位で測定した（なお、５回の試験を繰り返し、それぞれの平均値を求め、小数点２桁にまるめた値を吸水速度とした。）。
【００２８】
（引張強さについて）
成分保持部２の引張強さは、測定の結果、Ａが縦方向４．５８ｋＮ／ｍ、横方向１．７３９ｋＮ／ｍであり、Ｂが縦方向４．０９ｋＮ／ｍ、横方向１．４３８ｋＮ／ｍであり、Ｃが縦方向３．１８ｋＮ／ｍ、横方向１．２４３ｋＮ／ｍであり、Ｄが縦方向４．５０ｋＮ／ｍ、横方向２．１７０ｋＮ／ｍであり、Ｅが縦方向４．２２ｋＮ／ｍ、横方向２．０８４ｋＮ／ｍであり、Ｆが縦方向４．０２ｋＮ／ｍ、横方向１．９８３ｋＮ／ｍであった。
【００２９】
上記の引張強さは、ＪＩＳＬ１９０６に基づき、飼料幅５０ｍｍ、つかみ間隔１００ｍｍ、引張速度１００ｍｍ／ｍｉｎ、側定数３で行った。
【００３０】
（基部３について）
基部３は、成分保持部２と粘着剤部４の間に形成され、一定の強度および粘着剤が浸透しない程度のバリヤー性を有するものであり、たとえば、プラスチック、紙、不織布などが用いられる。
【００３１】
なお、基部３を成分保持部２とは異なる色を着色すれば、表裏面で異なる色を配色することができる。また、基部３と成分保持部２とを接合させるには、たとえば通常のドライラミネート法が利用できる。基部３側に接着剤を塗工して、成分保持部をラミネートする方法である。
【００３２】
（粘着剤部４について）
粘着剤部４は、基部３と剥離紙５との間に形成され、剥離紙５を剥がして対象物に貼り付けるためのものであり、ゴム系接着剤、アクリル系接着剤などの公知の接着剤を用いられるが、油溶性で粘度が高いものが好ましい。また、本発明に係るシートＳを対象物から剥がす際、接着剤が対象物に残らないように、低粘着性の接着剤であることが好ましい。
【００３３】
（剥離紙５について）
剥離紙５は、芳香シートＳが使用されるまでの保管等の期間に、シートが不要な物体に粘着するのを防止するために粘着剤部４に貼付される。剥離紙５は保管及び流通等の期間に剥離しない程度の接着強度であり、使用時に剥離できる程度である。
【００３４】
本発明の芳香シートＳは、携帯電話機、ノートパソコン、家電、鞄、小物入れ等のファッション小物、本、しほり、自動車内、ティッシュペーパーボックス、チケット用紙、オフィス用品、文具用品、飲料の缶などの貼付対象物に貼り付けて使用するものである。また、名刺入れに名刺と共に入れて使用等することもできる。
【００３５】
成分保持層が親水性繊維及び繊維状の吸水ポリマーを有するため、成分保持層に滴下等される液状の芳香成分を長時間保持でき、よって、長時間の芳香持続効果を奏する。たとえば、上記Ａ（吸水性ポリマー繊維を５％配合）の芳香シート（直径１．０ｃｍの円形、厚み０．２ｍｍ）に対して０．０２ｍｌの芳香成分（アルコール成分が約９５％のオーディコロン）を滴下し、図３のように、当該芳香シートを折畳式携帯電話機に貼付して使用したところ、使用開始から１０日経過後も当初と変わらない芳香効果を示した。その後、除々に芳香効果は衰えるが、２０日経過しても所定の芳香効果が確認できた（モニター官能試験による）。
【００３６】
なお、繊維状の吸水ポリマーではなく、粒子状吸水ポリマーを使用した場合は、使用開始から３日経過後から芳香効果は衰えはじめ、１２日経過したときには所定の芳香効果が確認できなかった（モニター官能試験による）。このように、粒子状吸水ポリマーと繊維状吸収ポリマーとでは、芳香持続効果に大きな相違が見られた。
【００３７】
また、本発明の芳香シートＳは、液状の芳香成分を任意に選んで含ませることができる芳香シートである。つまり、製造終了段階では芳香成分を含んでおらず、個々の使用者が自分好みの芳香成分（例えば、愛用のオーディコロン）を任意に選択し、芳香シートＳに自分好みの芳香成分を含ませて使用することもできる。これは、市販の芳香シートは予め芳香成分が決まっており、使用者の好みに応じた芳香を選択することができなかった点に鑑みたものであり、本発明は個々の使用者が自分好みの芳香成分を任意に選択できる点にも特徴がある。
【００３８】
また、表面に印刷する記号（模様や文字等）と、芳香成分を関連づけることも可能である。例えば、表面に印刷する記号が食物であれば、その食物の芳香に対応する芳香成分を含ませる。また、地域由来の記号（地域のシンボルマークやキャラクター）などを表面に印刷した場合は、郷土由来の芳香（地域の特産品）に対応する芳香成分を含ませることもできる。
【図面の簡単な説明】
【００３９】
【図１】本発明の実施例の断面図
【図２】本発明の実施例の分解斜視図
【図３】本発明の実施例の使用状態を示す図
【符号の説明】
【００４０】
Ｓ  芳香シート
１  表層部
２  成分保持部
３  基部
４  粘着剤部
５  剥離紙
【図１】
2007244714.tif 000003
【図２】
2007244714.tif 000004
【図３】
2007244714.tif 000005